СОДЕРЖАЩИЙ ДИОКСИД ТИТАНА ЗОЛЬ, СПОСОБ ЕГО ПОЛУЧЕНИЯ И ИЗГОТОВЛЕННЫЕ ИЗ НЕГО ПРОДУКТЫ

2
4
2
1. Способ получения золя, содержащего диоксид титана, диоксид циркония и/или их гидратированные формы, в котором материал, включающий метатитановую кислоту, который может являться суспензией или отфильтрованным осадком, полученным по методике с использованием сульфата, и который обладает содержанием HSO, составляющим от 3 до 15 мас. % в пересчете на количество TiO, содержащегося в материале, включающем метатитановую кислоту, смешивают в водной среде с цирконильным соединением или смесью нескольких цирконильных соединений, где цирконильное соединение добавляют в количестве, достаточном для превращения реакционной смеси в золь, которое зависит от содержания серной кислоты.
2
4
2
2. Способ по п. 1, в котором содержание HSO в материале, включающем метатитановую кислоту, составляет от 4 до 12 мас. % в пересчете на количество TiO, содержащегося в материале, включающем метатитановую кислоту.
3. Способ по п. 1 или 2, в котором в качестве цирконильного соединения используют цирконильное соединение, содержащее анион одноосновной кислоты, или их смеси.
2
3
2
4. Способ по п. 3, в котором в качестве цирконильного соединения используют ZrOCl или ZrO(NO).
2
5. Способ по любому из пп. 1-4, в котором дополнительно добавляют соединение, содержащее SiO или его гидратированные предшественники, предпочтительно в виде растворимого стекла, в количестве, составляющем от 2 до 20 мас. % в пересчете на количество оксидов, полученных после образования золя.
6. Золь, содержащий диоксид титана, оксид циркония и/или их гидратированные формы, получаемый в соответствии со способом по любому из пп. 1-5.
2
7. Золь, содержащий диоксид титана, оксид циркония и/или их гидратированные формы, обладающий содержанием сульфата, составляющим от 3 до 15 мас. % в пересчете на количество TiO, содержащегося в материале, включающем метатитановую кислоту.
8. Способ по любому из пп. 1-5, в котором к полученному золю добавляют стабилизатор и затем золь смешивают с основанием, использующимся в количестве, достаточном для обеспечения значения рН, равного не менее 5.
9. Золь, получаемый способом по п. 8.
10. Применение золя по любому из пп. 6, 7 или 9 для получения формованных тел катализаторов или в методиках нанесения покрытия.
2
11. Способ по любому из пп. 1-5, в котором к полученному золю добавляют основание для обеспечения значения рН смеси, равного от 4 до 8, предпочтительно от 4 до 6, осадившийся измельченный материал, содержащий диоксид титана, оксид циркония, необязательно SiO и/или их гидратированные формы, отфильтровывают, промывают до обеспечения проводимости фильтрата, равной <500 мкСм/см, предпочтительно <100 мкСм/см, и сушат до постоянной массы.
2
12. Измельченный TiO, получаемый способом по п. 11.
2
13. Измельченный TiO, обладающий:
2
2
2
- содержанием ZrO, составляющим от 3 до 40, предпочтительно от 5 до 15 мас. %, где включены гидратированные формы TiO и ZrO,
- содержанием мезопор, обладающих размером, находящимся в диапазоне от 3 до 50 нм, составляющим более 80%, предпочтительно более 90% от полного объема пор, составляющего более 0,40, предпочтительно более 0,50 и наиболее предпочтительно более 0,60 мл/г,
2
2
2
- значением БЭТ (площадь поверхности, определенная по методике Брунауэра-Эметта-Теллера), равным более 150 м/г, предпочтительно более 200 м/г и наиболее предпочтительно более 250 м/г,
- микрокристаллической структурой анатаза, обладающий размерами кристаллитов, равным 5-50 нм
где выраженные в мас. % количества рассчитаны для оксидов и приведены в пересчете на массу конечного продукта.
2
2
2
2
2
14. Измельченный TiO по п. 12 или 13, дополнительно обладающий содержанием SiO, составляющим от 3 до 20 мас. %, предпочтительно от 5 до 15 мас. %, где включены гидратированные формы TiO, ZrO и SiO,
где выраженные в мас. % количества рассчитаны для оксидов и приведены в пересчете на массу конечного продукта.
2
15. Измельченный TiO по любому из пп. 12, 13 или 14, дополнительно содержащий каталитически активный металл, выбранный из группы, включающей Со, Ni, Fe, W, V, Cr, Mo, Се, Ag, Au, Pt, Pd, Ru, Rh, Cu или их смеси, в количестве, составляющем от 3 до 15 мас. %,
где выраженные в мас. % количества рассчитаны для оксидов и приведены в пересчете на массу конечного продукта.
2
16. Применение измельченного TiO по любому из пп. 12, 13, 14 или 15 в качестве катализатора или для получения катализатора.
2
17. Применение измельченного TiO по любому из пп. 12, 13, 14 или 15 в качестве катализатора, использующегося для гетерогенного катализа, фотокатализа, СКВ (селективное каталитическое восстановление), гидрообработки, методик Клауса и Фишера-Тропша.